(57)【要約】      （修正有）【課題】良好な血液適合性及び安定な抗酸化性能を有する血液処理装置を提供する。【解決手段】ポリスルホン系樹脂、ポリビニルピロリドン及び脂溶性ビタミンを含む血液処理用中空糸膜を組み込んだ血液処理器であって、該中空糸膜表面に膜面積換算で１０ｍｇ/ｍ2以上３００ｍｇ／ｍ2以下の脂溶性ビタミンを含み、該中空糸膜の水分率が１００質量％以上であり、乾燥状態の中空糸膜を含水させるときの含水飽和到達時点での分離機能表面に存在する水に占める中間水の存在比率が２０％以上である、血液処理器。【選択図】図１
2015116214.tif 000002
【特許請求の範囲】
【請求項１】
ポリスルホン系樹脂、ポリビニルピロリドン及び脂溶性ビタミンを含む血液処理用中空糸膜を組み込んだ血液処理器であって、
該中空糸膜表面に膜面積換算で１０ｍｇ/ｍ2以上３００ｍｇ／ｍ2以下の脂溶性ビタミンを含み、
該中空糸膜の水分率が１００質量％以上であり、
乾燥状態の中空糸膜を含水させるときの含水飽和到達時点での分離機能表面に存在する水に占める中間水の存在比率が２０％以上である、血液処理器。
【請求項２】
親水性ポリマーを少なくとも分離機能表面に含む、請求項１に記載の血液処理器。
【請求項３】
前記親水性ポリマーが、ポリヒドロキシアルキルメタクリレート及び多糖類のナトリウム塩からなる群から選択される少なくとも１種である、請求項２に記載の血液処理器。
【請求項４】
前記中空糸膜が、抗酸化剤水溶液中で滅菌される、請求項１〜３のいずれか１項に記載の血液処理器。
【請求項５】
前記抗酸化剤が、亜硫酸水素ナトリウム、ピロ亜硫酸ナトリウム、亜硫酸ナトリウム及びピロ亜硫酸水素ナトリウムからなる群より選択される少なくとも１種である、請求項４に記載の血液処理器。
【請求項６】
前記中空糸膜が、２μｇ以上３０００μｇ以下の炭素数４以下のケトン及び/又はアルコールを含む、請求項１〜５のいずれか１項に記載の血液処理器。
【発明の詳細な説明】
【技術分野】
【０００１】
本発明は、血液処理器に関する。
【背景技術】
【０００２】
体外循環療法においては、選択的分離膜として中空糸膜を用いた中空糸膜型血液処理器が広く使用されている。例えば、慢性腎不全患者に対する維持療法としての血液透析において、急性腎不全や敗血症等の重篤な病態の患者に対する急性血液浄化療法としての持続血液ろ過、持続血液ろ過透析、持続血液透析等において、また、開心手術中の血液への酸素付与又は血漿分離等において、中空糸膜型血液処理器が用いられている。
【０００３】
近年、機械的強度や化学的安定性、透過性能の制御性の観点から、ポリスルホン系樹脂からなる選択的分離膜が急速に普及している。ポリスルホン系樹脂は疎水性高分子であるため、そのままでは、膜表面の親水性が著しく不足し、血液適合性が悪く、血液成分との相互作用が引き起こされ、血液の凝固等も起こりやすくなり、さらには蛋白成分の吸着により、透過性能が劣化しやすい。
【０００４】
そこで、これらの欠点を補うために、ポリスルホン系樹脂等の疎水性高分子に加え、ポリビニルピロリドン（ＰＶＰ）、ポリビニルアルコール、ポリエチレングリコール等の親水性高分子を含有させることで、血液適合性を選択的分離膜に付与する検討がなされている。例えば、疎水性高分子と親水性高分子をブレンドした製膜紡糸原液を用いて製膜することで、膜の親水性を高め、血液適合性を高める方法や、乾湿式製膜の工程で、親水性高分子を含む中空内液を用いて製膜し、乾燥させることや、製造された膜を、親水性高分子を含む溶液と接触させた後、乾燥させることにより、親水性高分子を被覆させ、血液適合性を付与する方法などが知られている。
【０００５】
特許文献１〜３には、膜表面での親水性高分子の存在量が開示されているが、親水性高分子の存在状態については言及されていない。
【０００６】
血液処理器の滅菌方法としては、γ線や電子線等の放射線滅菌が主流となってきているが、これら放射線で滅菌した血液処理器は、滅菌によって発生したラジカルにより、親水性高分子の架橋反応や分解、ひいては酸化劣化等が生じ、それにより膜素材に変性が引き起こされ、血液適合性の低下や溶出物増加の原因となることが問題となっている。
【０００７】
このような膜素材の劣化を防止する方法として、特許文献４には、膜モジュールに抗酸化剤溶液を充填してγ線滅菌することで膜の酸化劣化を防止する方法が開示され、特許文献５には、ｐＨ緩衝液やアルカリ水溶液を充填して滅菌することで充填液の酸性化を抑制する方法が開示されている。
【０００８】
滅菌後の血液処理器の血液適合性を改善する方法として、「中間水」が注目されている（非特許文献１）。非特許文献１によると、一般的な高分子材料に水を含ませると、高分子中の水は、（１）高分子との強い相互作用により−１００℃でも凍結しない「不凍水」と、（２）０℃で溶解するが、高分子又は不凍水と弱い相互作用をしている「自由水」とに分かれるが、生体適合性に優れる高分子においては、さらに、（３）昇温過程で０℃より低温で凍結する水であり、高分子又は不凍水と中間的な相互作用をしている「中間水」が存在する。
そして、生体適合性が劣る高分子には「中間水」が存在しない。
【０００９】
また、非特許文献１には、高分子中の水に「中間水」が存在することと、高分子が優れた生体適合性を発現することに、密接な関係があることを示唆する結果が開示されている。
そして、「中間水」が、高分子の生体適合性に影響を及ぼすメカニズムとしては、以下のことが考えられている。
「自由水」は高分子と相互作用していない水全般であるバルク水と自由に交換するため、高分子材料表面を被覆する役割を果たさないが、「不凍水」は高分子材料との強い相互作用により高分子材料表面を被覆するように存在している。しかしながら、「不凍水」は、血液中で水和殻を形成し安定化されているタンパク質等の生体成分の水和殻自身と相互作用することにより、水和殻の構造を破壊する。水和殻が破壊されたことにより、生体成分が高分子材料表面に吸着等する。したがって、「自由水」と「不凍水」のみが存在している一般的な高分子材料を用いると、生体成分が高分子材料表面を異物と認識し、免疫反応のきっかけとなってしまう。
「中間水」は「不凍水」との相互作用により高分子材料に結合し「不凍水」表面を覆い、そして、生体成分の水和殻を破壊するほどの特異な水素結合構造は有していないため、生体成分が高分子材料表面を異物認識できなくしている。したがって、「中間水」を有する高分子材料は血液適合性に優れると推察される。
【００１０】
ところで、近年においては、中空糸膜の血液適合性だけでなく、長期透析患者において顕在化する酸化ストレスを緩和する目的で、例えば、中空糸膜を利用して酸化ストレスの原因物質である過酸化物を消去することや、生体の抗酸化効果を回復させる試みがなされている。
特許文献６及び７には、生体内抗酸化作用、生体膜安定化作用、血小板凝集抑制作用等の種々の生理作用を有するビタミンＥ等の脂溶性ビタミンを導入した血液処理器が提案されている。ポリスルホン系中空糸膜及びポリエーテルスルホン系中空糸膜は血液の体外循環に伴って惹起される酸化ストレスを抑制するのに効果的な脂溶性ビタミンとの親和性が高く、中空糸膜表面への脂溶性ビタミンの固定化が容易なことが知られている。
以上で述べた背景から、良好な血液適合性と抗酸化性とを有する血液処理器が待望されている。
【先行技術文献】
【特許文献】
【００１１】
【特許文献１】特許３５５１９７１号公報
【特許文献２】特開２００２−２１２３３３号公報
【特許文献３】特開平６−２９６６８６号公報
【特許文献４】特開平４−３３８２２３号公報
【特許文献５】特開平７−１９４９４９号公報
【特許文献６】特開２０１３−９７６１号公報
【特許文献７】特開２０１３−９４５２５号公報
【非特許文献】
【００１２】
【非特許文献１】科学技術振興事業団さきがけ研究２１：田中賢「バイオインターフェイスにおいて組織化された水分子の機能」（２００１〜２００４）報告書
【発明の概要】
【発明が解決しようとする課題】
【００１３】
一方で、脂溶性ビタミンは疎水性物質であることから、血液処理器の中空糸膜中に脂溶性ビタミンを一定量以上固定化すると上述の中間水が減少し血液適合性が低下することが明らかになっている。
【００１４】
また、本発明者らの研究により、高温など過酷環境下において継時的に血液適合性及び抗酸化性能が低下する場合があることが見出された。
そこで、本発明は、良好な血液適合性及び安定な抗酸化性能を有する血液処理器を提供することを本発明が解決しようとする課題とする。
【課題を解決するための手段】
【００１５】
本発明者らが、上記課題を解決すべく鋭意検討した結果、血液処理器に優れた血液適合性及び安定な抗酸化性能を付与するためには、組み込まれる血液処理用中空糸膜中の脂溶性ビタミン量、水分率及び中間水を適切な状態に維持することが重要であることを見出した。
【００１６】
すなわち、本発明は、以下のとおりである。
［１］
ポリスルホン系樹脂、ポリビニルピロリドン及び脂溶性ビタミンを含む血液処理用中空糸膜を組み込んだ血液処理器であって、
該中空糸膜表面に膜面積換算で１０ｍｇ/ｍ2以上３００ｍｇ／ｍ2以下の脂溶性ビタミンを含み、
該中空糸膜の水分率が１００質量％以上であり、
乾燥状態の中空糸膜を含水させるときの含水飽和到達時点での分離機能表面に存在する水に占める中間水の存在比率が２０％以上である、血液処理器。
［２］
親水性ポリマーを少なくとも分離機能表面に含む、［１］に記載の血液処理器。
［３］
前記親水性ポリマーが、ポリヒドロキシアルキルメタクリレート及び多糖類のナトリウム塩からなる群から選択される少なくとも１種である、［２］に記載の血液処理器。
［４］
前記中空糸膜が、抗酸化剤水溶液中で滅菌される、［１］〜［３］のいずれかに記載の血液処理器。
［５］
前記抗酸化剤が、亜硫酸水素ナトリウム、ピロ亜硫酸ナトリウム、亜硫酸ナトリウム及びピロ亜硫酸水素ナトリウムからなる群より選択される少なくとも１種である、［４］に記載の血液処理器。
［６］
前記中空糸膜が、２μｇ以上３０００μｇ以下の炭素数４以下のケトン及び/又はアルコールを含む、［１］〜［５］のいずれかに記載の血液処理器。
【発明の効果】
【００１７】
本発明の血液処理器は、良好な血液適合性及び安定な抗酸化性能を発現するという効果を奏する。
【図面の簡単な説明】
【００１８】
【図１】乾燥状態の中空糸膜を含水させるときの含水飽和到達時点での分離機能表面に存在する水に占める中間水の存在比率を算出する際のＩＲ測定のサンプルセット方法を示す。
【図２】実験スペクトル行列Ａの一例を示す。
【発明を実施するための形態】
【００１９】
以下、本発明を実施するための形態（以下、「本実施形態」という。）について以下詳細に説明する。なお、本発明は以下の実施形態に限定されるものではなく、その要旨の範囲内で種々変形して実施することができる。
【００２０】
＜血液処理器＞
本実施形態の血液処理器は、ポリスルホン系樹脂、ポリビニルピロリドン及び脂溶性ビタミンを含む血液処理用中空糸膜（以下、単に「中空糸膜」と記載する場合がある。）を組み込み、該中空糸膜表面に膜面積換算で１０ｍｇ/ｍ2以上３００ｍｇ／ｍ2以下の脂溶性ビタミンを含み、該中空糸膜の水分率が１００質量％以上であり、乾燥状態の中空糸膜を含水させるときの含水飽和到達時点での分離機能表面に存在する水に占める中間水の存在比率が２０％以上である。
【００２１】
本実施形態の血液処理器は、本実施形態における中空糸膜が組み込まれている血液処理器であって、血液透析、血液ろ過、血液ろ過透析、血液成分分画、酸素付与、及び血漿分離等の体外循環式の血液浄化療法に用いられる。
血液処理器としては、血液透析器、血液ろ過器、血液ろ過透析器等において好ましく用いられ、これらの持続的用途である、持続式血液透析器、持続式血液ろ過器、持続式血液ろ過透析器として用いることがより好適である。各用途に応じて、中空糸膜の寸法や分画性等の詳細仕様が決定される。
血液処理器に組み込む中空糸膜には、透過性能の観点からクリンプが付与されていることが好ましい。
【００２２】
＜血液処理用中空糸膜＞
本実施形態における血液処理用中空糸膜は、ポリスルホン系樹脂を主体として含み、中空糸膜に血液適合性を付与するため、ポリビニルピロリドンを含み、中空糸膜に抗酸化性能を付与するため、脂溶性ビタミンをさらに含むものである。
【００２３】
＜ポリスルホン系樹脂＞
ポリスルホン系樹脂とは、スルホン（−ＳＯ2−）基含有合成高分子であり、耐熱性や耐薬品性に優れる。ポリスルホン系樹脂としては、ポリフェニレンスルホン、ポリスルホン、ポリアリールエーテルスルホン、ポリエーテルスルホン、及びこれらの共重合体等が挙げられる。ポリスルホン系樹脂としては、１種で用いてもよく、２種以上の混合物を用いてもよい。
【００２４】
中でも、分画性を制御する観点で、下記式（１）又は下記式（２）で示されるポリスルホン系高分子が好ましい。
（−Ａｒ−ＳＯ2−Ａｒ−Ｏ−Ａｒ−Ｃ（ＣＨ3）2−Ａｒ−Ｏ−）n        （１）
（−Ａｒ−ＳＯ2−Ａｒ−Ｏ−）n                                    （２）
式（１）及び式（２）中、Ａｒはベンゼン環を、ｎはモノマー単位の繰り返しを表す。式（１）で示されるポリスルホンは、例えばソルベイ社から「ユーデル（商標）」の名称で、ビー・エー・エス・エフ社から「ウルトラゾーン（商標）」の名称で市販されており、また、式（２）で示されるポリエーテルスルホンは住友化学株式会社から「スミカエクセル（商標）」の名称で市販されており、重合度等によっていくつかの種類が存在するので、これらを適宜利用することができる。
【００２５】
＜ポリビニルピロリドン＞
ポリビニルピロリドンとは、Ｎ−ビニルピロリドンをビニル重合させた水溶性の高分子であり、親水化剤や孔形成剤として中空糸膜の素材として広く用いられている。
ポリビニルピロリドンは、ビー・エー・エス・エフ社から「ルビテック（商標）」の名称でそれぞれいくつかの分子量のものが市販されているので、これらを適宜利用することができる。
ポリビニルピロリドンとしては、１種で用いてもよく、２種以上の混合物を用いてもよい。
【００２６】
＜脂溶性ビタミン＞
本実施形態において、脂溶性ビタミンとしては、例えば、ビタミンＡ、ビタミンＤ、ビタミンＥ、ビタミンＫ等が挙げられるが、これらの中では、過剰摂取をしても障害を誘発しないという観点から、ビタミンＥが好ましい。脂溶性ビタミンとしては、１種で用いてもよく、２種以上の混合物を用いてもよい。
【００２７】
ビタミンＥとしては、α−トコフェロール、α−酢酸トコフェロール、α−ニコチン酸トコフェロール、β−トコフェロール、γ−トコフェロール、δ−トコフェロール及びそれらの混合物等が挙げられる。中でも、α−トコフェロールは生体内抗酸化作用、生体膜安定化作用、血小板凝集抑制作用等の種々の生理作用に優れており、酸化ストレスを抑制する効果が高いため好ましい。
【００２８】
＜中空糸膜表面に存在する脂溶性ビタミン量＞
本実施形態における中空糸膜は、中空糸膜表面に膜面積換算で１０ｍｇ/ｍ2以上３００ｍｇ／ｍ2以下の脂溶性ビタミンを含む。
本実施形態において、「中空糸膜表面に存在する脂溶性ビタミン量」とは、中空糸膜表面に付着、吸着又は被覆した脂溶性ビタミン量をいい、この中空糸膜表面に存在する脂溶性ビタミン量は、例えば、後述するように中空糸膜を破壊又は溶解せずに溶媒によって抽出される脂溶性ビタミンの量によって定量することができる。
膜面積換算の「膜面積」とは、中空糸膜の内表面積であって、中空糸膜の平均内径（直径）、円周率、本数、及び有効長の積から算出される。
【００２９】
本実施形態においては、中空糸膜表面に存在する脂溶性ビタミン量が膜面積換算で１０ｍｇ／ｍ2以上３００ｍｇ／ｍ2以下であり、好ましくは５０ｍｇ／ｍ2以上２５０ｍｇ／ｍ2以下であり、より好ましくは１００ｍｇ／ｍ2以上２００ｍｇ／ｍ2以下である。
中空糸膜表面に膜面積換算で脂溶性ビタミンを１０ｍｇ／ｍ2以上含むことにより、十分な抗酸化性能を得られ、３００ｍｇ／ｍ2以下含むことにより、血液適合性に優れる。
【００３０】
中空糸膜表面に存在する脂溶性ビタミン量の測定方法の一例を説明する。
まず中空糸膜を組み込んだ血液処理器を分解し、中空糸膜を採取し、水洗した後、乾燥処理を施す。続いて精秤した乾燥後の中空糸膜に脂溶性ビタミンを溶解する界面活性剤、例えば１質量％のポリエチレングリコール−ｔ−オクチルフェニルエーテル水溶液を加え撹拌・抽出を行う。抽出した中空糸膜の膜面積は中空糸膜の平均内径（直径）、円周率、本数、及び有効長の積から算出する。
定量操作は、例えば液体クロマトグラフ法により行い、脂溶性ビタミン標準溶液のピーク面積から得た検量線を用いて、抽出液中の脂溶性ビタミンの濃度を算出する。
得られた脂溶性ビタミンの濃度と抽出した中空糸膜の膜面積から抽出効率を１００％として、中空糸膜表面に存在する脂溶性ビタミン量（ｍｇ／ｍ2）を求めることができる。
液体クロマトグラフ法は、例示として記載するが、以下のようにして実施することができる。高速液体クロマトグラフ装置（ポンプ：日本分光ＰＵ−１５８０、検出器：島津ＲＩＤ−６Ａ、オートインジェクター：島津ＳＩＬ−６Ｂ、データ処理：東ソーＧＰＣ−８０２０、カラムオーブン：ＧＬ  Ｓｃｉｅｎｃｅｓ５５６）に、カラム（Ｓｈｏｄｅｘ  Ａｓａｈｉｐａｋ社製ＯＤＰ−５０６Ｅ  ｐａｃｋｅｄ  ｃｏｌｕｍｎ  ｆｏｒ  ＨＰＬＣ）を取り付け、カラム温度４０℃において、移動相である高速液体クロマトグラフィー用メタノールを、例えば流量１ｍＬ／ｍｉｎで通液し、ＵＶ検出器で波長２９５ｎｍにおける吸収ピークの面積から脂溶性ビタミン濃度を求める。
【００３１】
＜乾燥状態の中空糸膜を含水させるときの含水飽和到達時点での分離機能表面に存在する水に占める中間水の存在比率＞
本実施形態における中空糸膜は、乾燥状態の中空糸膜を含水させるときの含水飽和到達時点で分離機能表面に存在する水に占める中間水の存在比率（以下、単に「中間水の存在比率」と記載する場合がある。）が２０％以上である膜である。
本実施形態の中空糸膜においては、血液適合性の観点から、ポリスルホン系樹脂に加え、ポリビニルピロリドン及び脂溶性ビタミンを付与した上で、さらに、実用可能な中空糸膜の、血液と接触する中空糸膜内表面近傍の分離機能表面における中間水の存在比率を特定の範囲とすることにより、良好な血液適合性及び安定な抗酸化性能を発現するという効果を奏するものである。
【００３２】
本実施形態において、中間水の存在比率は、乾燥状態の中空糸膜を含水させる過程において、中空糸膜の分離機能表面の全反射赤外吸収（ＡＴＲ−ＩＲ）測定を実施し、時間変化を解析することにより算出される。
本実施形態において、「分離機能表面」とは、ＡＴＲ−ＩＲで検出される血液接触面の膜厚に相当する領域を意味する。具体的には、分離機能表面とは、ＡＴＲ−ＩＲで測定する際の検出可能領域であり、通常、膜内表面から１μｍ以下の膜厚に相当する領域である。
本実施形態において、「乾燥状態の中空糸膜を含水させるときの含水飽和到達時点」とは、ＡＴＲ−ＩＲで測定される、ポリスルホン系樹脂のベンゼン環（１４８５ｃｍ-1付近）のピーク強度に対し、乾燥状態の中空糸膜に対し含水していく過程において、水酸基由来（３０００〜３７００ｃｍ-1）のピーク強度の増加が観察されなくなった時点を意味する。本実施形態において、「乾燥状態」とは、実施例において例示するように、平衡水分率に達している状態を意味し、「乾燥状態の中空糸膜を含水させる過程」とは、実施例において例示するように、乾燥状態の中空糸膜に水を浸透させる過程を意味する。
【００３３】
本実施形態においては、中空糸膜が乾燥状態から含水させるときに、その含水飽和到達時点で分離機能表面に存在する水に占める中間水の存在比率が２０％以上になるように中間水を保持できる性質を保持していなければならない。
例えば、放射線を高分子に照射すると、高分子上にラジカルが発生したり、酸素ラジカルによる攻撃を受けたりするため、発生部位、攻撃部位により、高分子の主鎖の切断や架橋、側鎖の開裂等が起こりうる。
【００３４】
ラジカル反応は複雑であり、最終生成物は様々な形を取りうるが、中空糸膜の血液適合性には、中空糸膜の内表面を構成する材料のわずかな状態変化が関連していると考えられる。しかし、従来の分光学的な手法によっては、一般的に医療機器に対して施される放射線滅菌強度（５０ｋＧｙ以下）について、中空糸膜の内表面の状態と血液適合性との相関を直接検出できていなかった。
本実施形態において、中空糸膜の内表面近傍の分離機能表面の状態と血液適合性との相関を、含水過程における時分割のＡＴＲ−ＩＲ測定及びその解析を行うことによって、分離機能表面に存在する水に占める中間水の存在比率の変化として検出できることが明らかになった。すなわち、中間水の存在比率が下がるほど、中空糸膜が血液適合性を示さない状態に変化していることを見出した。
さらに、本発明者らが検討した結果、ポリスルホン系樹脂、ポリビニルピロリドン及び脂溶性ビタミンを含む中空糸膜に優れた血液適合性を付与するには、乾燥状態の中空糸膜を含水する過程において、含水飽和到達時点で分離機能表面に存在する水に占める中間水の存在比率が２０％以上になることが必要であることが明らかになった。
【００３５】
本実施形態において、脂溶性ビタミンが一定量以上固定された中空糸膜において中間水の存在比率を２０％以上にするために、放射線滅菌に供する中空糸膜は、例えば、紡糸後、ウェット状態の膜をはじめて乾燥する、すなわちネバードライの膜を乾燥する場合に、加熱水蒸気を用いて乾燥するか、もしくは、後述の親水性ポリマーで分離機能表面を被覆する。これらの方法によって、中間水の比率を２０％以上にできた理由が判明しているわけではないが、以下の理由を推察している。乾燥時、加熱水蒸気や重合体の水酸基といった、あたかも水が周りに存在しているような状態で乾燥・構造固定することによって、ポリビニルピロリドンの配向や立体構造が水環境下に近い状態で保持され、中間水を保持しやすく、またラジカル発生後のラジカル転移による側鎖の分解が抑えられたと考えられる。さらに、推測の域を出ないものの、炭素数４以下のケトン及び／又はアルコールの雰囲気下での乾燥でも、水環境下でのポリビニルピロリドンの配向や立体構造が再現されると考えられる。その結果、分離機能表面に存在するポリビニルピロリドンの過剰分解反応を抑制し、生体適合性を付与する効果の低下を招くことがなく、中空糸膜へのタンパク質の吸着や膜表面による活性化を抑制でき、血液適合性の高い中空糸膜とすることができると同時に内表面からの硝酸イオンの溶出を低減できたと考えられる。
本実施形態において、加熱水蒸気により乾燥する方法は、中空糸膜をウェットの状態のまま巻き取ったのち、束の形態でＰＥなどのフィルムに包装したのち、乾燥室に入れ、加熱水蒸気を導入して乾燥する。この際、常圧でも、減圧にしてもかまわないが、乾燥時間の短時間化、熱分解抑制の観点から、加熱水蒸気の温度は、逆転温度（湿度に関係なく蒸発速度が等しくなる点）以上、２００℃以下が好ましい。
【００３６】
＜水分率＞
本実施形態の中空糸膜は、水分率が１００％質量以上であり、好ましくは１５０質量％以上であり、より好ましくは２００質量％以上である。水分率が１００質量％以上であることにより、放射線滅菌した際のラジカル等の攻撃に対し良好な血液適合性を有する中空糸膜とすることができる。
本実施形態において、水分率は、以下の実施例に記載する方法により測定することができる。
本実施形態においては、下記湿潤化工程によって水分率を１００質量％以上とすることができる。
【００３７】
＜親水性ポリマー＞
本実施形態における中空糸膜は、少なくとも分離機能表面に親水性ポリマーを含むことが好ましい。親水性ポリマーを含むことにより、放射線照射による中空糸膜の劣化を抑制することができる。
親水性ポリマーとは、水に馴染みやすいポリマーであれば特に限定されないが、溶解度パラメータδ（ｃａｌ／ｃｍ3）1/2が１０以上である重合体や水酸基を有するポリマー等が挙げられる。また、上述のポリビニルピロリドンも親水性ポリマーに含まれる。
溶解度パラメータδとは、例えば、「高分子データハンドブック基礎編」社団法人高分子学会編、株式会社培風館、昭和６１年１月３０日初版発行、５９１〜５９３頁に記載される指標であり、溶解度パラメータが高い場合には親水性が強く、低い場合には疎水性が強いことを示す。
溶解度パラメータδ（ｃａｌ／ｃｍ3）1/2が１０以上である重合体としては、ポリヒドロキシエチルメタクリレート（δ＝１０．００）、セルロースジアセテート（δ＝１１．３５）、ポリアクリロニトリル（δ＝１２．３５）等が挙げられる。δとして記載する値は、一例として記載するものである。
水酸基を有するポリマーとしては、ポリヒドロキシエチルメタクリレート、ポリヒドロキシプロピルメタクリレート、ポリヒドロキシブチルメタクリレート等のポリヒドロキシアルキルメタクリレートや、アルギン酸ナトリウム、ヒアルロン酸ナトリウム、ヘパリンナトリウム等の多糖類のナトリウム塩が挙げられる。ポリヒドロキシアルキルメタクリレートは、ヒドロキシアルキルメタクリレートを単量体単位として（共）重合させた合成高分子であり、側鎖に水酸基を有する化合物である。
親水性ポリマーとしては、１種で用いてもよく、２種以上の混合物を用いてもよい。
【００３８】
＜抗酸化剤＞
本実施形態における中空糸膜は、抗酸化剤水溶液中で滅菌されることが血液適合性の観点から好ましく、また中空糸膜中の特に脂溶性ビタミンが滅菌工程によって酸化されるのを抑制するため好ましい。
抗酸化剤とは、他の分子などに電子を与えやすい性質を持つ原子、分子又はイオンであれば特に限定されないが、紫外線吸収剤及び光安定剤、金属不活性化剤、オゾン劣化防止剤、アミン系抗酸化剤、フェノール系抗酸化剤、硫黄系抗酸化剤、リン系抗酸化剤等が挙げられる。
紫外線吸収剤及び光安定剤としては、フェニルサリチレート、モノグリコールサリチレート、ｐ−第三ブチルフェニルサリチレート、２−ヒドロキシ−４−メトキシベンゾフェノン、２−ヒドロキシ−４−オクトキシベンゾフェノン、２（２′−ヒドロキシ−５′−メチルフェニル）ベンゾトリアゾール等が挙げられ、金属不活性化剤としては、Ｎ−サリシロイル−Ｎ′−アルデヒドヒドラジン、Ｎ−サリシロイル−Ｎ′−アセチルヒドラジン、Ｎ，Ｎ′−ジフェニル−オキサミド等が挙げられ、オゾン劣化防止剤としては、６−エトキシ−２、２、４−トリメチル−１、２−ジヒドロキノリン、Ｎ−フェニル−Ｎ′−イソプロピル−ｐ−フェニレンジアミン等が挙げられ、アミン系抗酸化剤としては、フェニル−β−ナフチルアミン、α−ナフチルアミン、フェノチアジン等が挙げられ、フェノール系抗酸化剤としては、２、６−ジ−第三ブチル−ｐ−クレゾール、２、６−ジ−第三ブチル−フェノール、２、４−ジ−メチル−６−第三ブチル−フェノール等が挙げられ、硫黄系抗酸化剤としては、ジラウリルチオジプロピオネート、ラウリルステアリルチオジプロピオネート、ジラウリルサルファイド、亜硫酸水素ナトリウム、ピロ亜硫酸ナトリウム、亜硫酸ナトリウム、ピロ亜硫酸水素ナトリウム、ソジウムハイドロサルファイド、アセトンソジウムバイサルファイト等が挙げられ、リン系抗酸化剤としては、トリフェニルフォスファイト、トリドデシルフォスファイト等が挙げられる。
抗酸化剤としては、他には、Ｌ−アスコルビン酸、システイン、チオグリセロール、クエン酸イソプロピル等を用いてもよい。
抗酸化剤としては、１種で用いてもよく、２種以上の混合物を用いてもよい。
中でも、亜硫酸水素ナトリウム、ピロ亜硫酸ナトリウム、亜硫酸ナトリウム、ピロ亜硫酸水素ナトリウムが取扱い性の観点から好ましい。
【００３９】
抗酸化剤水溶液中で滅菌する場合、抗酸化剤を水に溶解した後、ポリスルホン系樹脂とポリビニルピロリドン及び脂溶性ビタミンを含む中空糸膜を該水溶液で湿潤化した状態で放射線を照射することが好適である。
【００４０】
抗酸化剤水溶液における抗酸化剤の濃度としては、５０ｐｐｍ以上２０００ｐｐｍ以下が好ましい。抗酸化剤水溶液中には、抗酸化剤以外にも炭酸ナトリウム等のｐＨ調節剤、塩化ナトリウムやグリセリン等が共存していてもよい。
【００４１】
＜炭素数４以下のケトン及び/又はアルコール＞
本実施形態における中空糸膜は、炭素数が４以下のケトン及び／又はアルコールを含むことが好ましい。炭素数が４以下のケトン及び／又はアルコールを含有することにより、本実施形態の中空糸膜は、抗酸化能を安定的に発現することが可能となる。
炭素数が４以下のケトンとしては、アセトン、メチルエチルケトン等が挙げられ、炭素数が４以下のアルコールとしては、メタノール、エタノール、プロピルアルコール、イソプロピルアルコール、エチレングリコール、グリセリン、ブチルアルコール等が挙げられる。中でも、アセトン、エタノール、イソプロピルアルコールが好ましく用いられる。
テトラヒドロフラン等のエーテル類を使用すると、ポリスルホン系樹脂が膨潤ないし溶解し構造が変化することで、ケトンまたはアルコールを使用した場合と比較して中空糸膜の性能が低下する場合がある。
【００４２】
従来においては、脂溶性ビタミンを添加した中空糸膜において、特に高温保管など過酷環境下における脂溶性ビタミンの安定性が低下する、つまり、中空糸膜の性能が低下する場合があった。この原因は明らかではないが、本発明者らは、当該性能低下は、脂溶性ビタミンと、中空糸膜の基材樹脂とにおける構造保持力が低下するためであると推定している。本発明者らは脂溶性ビタミンに炭素数が４以下のケトン及び／又はアルコールを添加することにより、高温など過酷環境下における脂溶性ビタミンとポリスルホン系樹脂との構造保持力低下を抑制することに成功した。
炭素数が４以下のケトン及び／又はアルコールを中空糸膜に含ませる方法については、後述する。
【００４３】
中空糸膜に含まれる炭素数４以下のケトン及び／又はアルコールの存在量は、中空糸膜１ｇあたり、好ましくは２μｇ以上３０００μｇ以下であり、より好ましくは１０μｇ以上２０００μｇ以下であり、さらに好ましくは２５μｇ以上１５００μｇ以下である。
存在量が２μｇ／ｇ以上であることにより、脂溶性ビタミンとポリスルホン系樹脂との構造保持力を十分に得ることができ、３０００μｇ以下であることにより、炭素数４以下のケトン及び／又はアルコールが血液中に溶出することを防ぐことができる。
【００４４】
炭素数４以下のケトン及び／又はアルコールの、中空糸膜１ｇあたりの含有量は、実施例に記載の方法により測定することができる。
【００４５】
＜血液処理用中空糸膜及び血液処理器の製造方法＞
本実施形態の血液処理用中空糸膜の製造方法は、少なくともポリスルホン系樹脂とポリビニルピロリドンからなる中空糸膜を製膜する工程、中空糸膜表面に脂溶性ビタミンを固定化する工程、を含む。
【００４６】
＜中空糸膜を製膜する工程＞
本実施形態における中空糸膜の製造方法においては、ポリスルホン系樹脂とポリビニルピロリドンを少なくとも含む製膜紡糸原液を用いて、通常の製膜工程を行う。
製膜紡糸原液としては、ポリスルホン系樹脂とポリビニルピロリドンを溶媒に溶解することによって調整することができる。
かかる溶媒としては、ジメチルアセトアミド、ジメチルスルホキシド、Ｎ−メチル−２−ピロリドン、ジメチルホルムアミド、スルホラン、及びジオキサン等が挙げられる。
溶媒としては、１種で用いてもよく、２種以上の混合溶媒を用いてもよい。
【００４７】
製膜紡糸原液中のポリスルホン系樹脂の濃度は、製膜可能で、かつ得られた膜が透過膜としての性能を有するような濃度の範囲であれば特に制限されないが、好ましくは５質量％以上３５質量％いかであり、より好ましくは１０質量％以上３０質量％以下である。高い透水性能を達成する場合にはポリスルホン系樹脂濃度は低い方がよく、さらに好ましくは１０質量％以上２５質量％以下であるがさらに。
製膜紡糸原液中のポリビニルピロリドン濃度は、ポリスルホン系樹脂に対するポリビニルピロリドンの混和比率が、好ましくは２７質量％以下、より好ましくは１８質量％以上２７質量％以下、さらに好ましくは２０質量％以上２７質量％以下となるように調整する。
ポリスルホン系樹脂に対するポリビニルピロリドンの混和比率が２７質量％以下とすることにより、ポリビニルピロリドンの溶出量を抑制することができる。また、好適には、１８質量％以上とすることにより、分離機能表面のポリビニルピロリドン濃度を好適な範囲に制御でき、タンパク質吸着を抑制する効果を高められ、血液適合性に優れる。
【００４８】
製膜紡糸原液を用いて、通常用いられている方法により中空糸膜に製膜する。例えば、チューブインオリフィス型の紡糸口金を用い、該紡糸口金のオリフィスから製膜紡糸原液を、チューブから該製膜紡糸原液を凝固させる為の中空内液と同時に空中に吐出させる。中空内液は水、又は水を主体とした液体が使用でき、一般的には製膜紡糸原液に使った溶剤と水との混合溶液が好適に使用される。例えば、２０質量％以上７０質量％以下のジメチルアセトアミド水溶液等が用いられる。
【００４９】
製膜紡糸原液吐出量と中空内液吐出量を調整することにより中空糸膜の内径と膜厚を所望の値に調整することができる。
中空糸膜の内径は、血液処理用途においては一般に１７０μｍ以上２５０μｍ以下であればよく、１８０μｍ以上２２０μｍ以下であることが好ましい。透過膜としての物質移動抵抗による低分子量物の拡散除去の効率の観点から、中空糸膜の膜厚は５０μｍ以下であることが好ましい。また、強度の観点からは１０μｍ以上であることが好ましい。
【００５０】
紡糸口金から中空内液とともに吐出された製膜紡糸原液は、エアーギャップ部を走行させ、紡糸口金下部に設置した水を主体とする凝固浴中へ導入され、そして、一定時間浸漬されて凝固が完了する。このとき、製膜紡糸原液吐出線速度と引取速度の比で表されるドラフトが１以下であることが好ましい。
エアーギャップとは、紡糸口金と凝固浴との間の空間を意味し、製膜紡糸原液は、紡糸口金から同時に吐出された中空内液中の水等の貧溶媒成分によって、内表面側から凝固が開始する。凝固開始時に、平滑な中空糸膜表面を形成し中空糸膜構造が安定となるため、ドラフトは１以下が好ましく、より好ましくは０．９５以下である。
【００５１】
次いで、熱水等による洗浄によって中空糸膜に残留している溶媒を除去した後、中空糸膜をウェット状態のままで巻き取ったのち、所望の膜面積となるように、長さと本数を調整した束としてＰＥなどのフィルムに包装し、中空糸膜の束を乾燥室に入れ、乾燥室に加熱水蒸気を導入して乾燥する。
洗浄は、不要なポリビニルピロリドンを除去するため、６０℃以上の熱水にて１２０秒以上実施することが好ましく、７０℃以上の熱水にて１５０秒以上洗浄することがより好ましい。
加熱水蒸気は、常圧でも、減圧にして導入してもかまわないが、乾燥時間の短時間化、熱分解抑制の観点から、逆転温度（湿度に関係なく蒸発速度が等しくなる点）以上、２００℃以下が好ましい。
【００５２】
＜組立工程＞
以上の工程を経て得られた中空糸膜をもとに、血液処理器を組み立てる。まず、側面の両端部付近に２本のノズルを有する筒状容器に中空糸膜を充填し、その両端部をウレタン樹脂で包埋する。次に、硬化したウレタン部分を切断して中空糸膜が開口した端部が形成されるように加工を施す。この両端部に、血液や透析液などの液体導入（導出）用のノズルを有するヘッダーキャップを装填して血液処理器の形状に組み上げる。
【００５３】
＜脂溶性ビタミンを固定化する工程＞
中空糸膜表面へ脂溶性ビタミンを固定化する工程は、基本的に公知の方法を用いることができるが、中でもコート法は、既存の設備や製品ラインナップを利用して様々な透過性能を有する脂溶性物質固定化膜生産を実現できるという点で優れている。
【００５４】
中空糸膜表面への脂溶性ビタミンの添加方法は、製膜時に製膜紡糸原液に脂溶性ビタミンを添加して、中空糸膜全体に脂溶性ビタミンを含有させる方法（例えば、特開平９−６６２２５号公報）、中空内液に脂溶性ビタミンと、必要に応じて界面活性剤を添加して、中空糸膜表面に脂溶性ビタミンを含有させる方法（例えば、特許第４０３８５８３号）、血液処理器の組み立て後に、コート法として、脂溶性ビタミン溶液を、中空糸膜の内表面側の中空部に流入することにより、脂溶性ビタミンを中空糸膜表面に付着させる方法（例えば、特開２００６−２９６９３１号公報）等、様々な方法が開示されているが、その他の方法も含め、いずれの方法を用いてもよい。
中でも、製膜紡糸原液及び中空内液に脂溶性ビタミンを添加する方法は、中空糸膜を紡糸した段階で脂溶性ビタミンが中空糸膜に固定化されているが、コート法においては、製膜した中空糸膜に脂溶性ビタミンを固定化した後に血液処理器として組み立ててもよいし、血液処理器として組み立てた後又は組み立てる途中の段階でコート液を通液することにより、脂溶性ビタミンを固定化してもよい。
コート液中の脂溶性ビタミンの濃度は、好ましくは０．１％質量％以上３０質量％以下であり、より好ましくは０．１質量％以上２０質量％以下であり、さらに好ましくは０．１質量％以上１０質量％以下である。
【００５５】
本実施形態において、親水性ポリマーを中空糸膜の分離機能表面に付与することが好ましい。親水性ポリマーは、脂溶性ビタミンを中空糸膜に固定化する方法と同じ方法で中空糸膜中に付与することができる。この際、脂溶性ビタミンと親水性ポリマーは別々の方法で中空糸膜に付与されてもよいし、同じ方法で中空糸膜に付与してもよく、例えば同一の製膜紡糸原液、中空内液及びコート液中に脂溶性ビタミンと親水性ポリマーが混在していてもよい。
【００５６】
＜中空糸膜の湿潤化工程＞
組み立てられた血液処理器は、滅菌前に水系溶液で中空糸膜を湿潤化することが中空糸膜の保護という観点から好ましく、抗酸化剤水溶液中で滅菌することがより好ましい。水系溶液で中空糸膜を湿潤化する方法は、中空糸膜を充填した容器に水系溶液を充填する方法、容器に水系溶液を充填した後エアフラッシュ等によって排液する方法等が挙げられる。この中空糸膜の湿潤化工程は、抗酸化剤の添加工程を兼ねることもできる。
【００５７】
＜抗酸化剤の添加工程＞
抗酸化剤を中空糸膜に含浸させる方法は、抗酸化剤を適当な溶媒に溶解して血液処理器に導入する方法、例えば、水又は生理的塩溶液に抗酸化剤を溶解させて血液処理器内部の空間に充填させる、又は中空糸膜だけに含浸させる方法等が挙げられる。湿潤化工程において、水系溶液として抗酸化剤を含む水系溶液で湿潤化してもよい。
血液処理器内に抗酸化剤が存在すると、以下に述べる放射線滅菌により血液処理器、特に中空糸膜が変化を受けるのを抑制することができる。
【００５８】
＜中空糸膜への炭素数４以下のケトン及び／又はアルコールの固定化工程＞
炭素数４以下のケトン及び／又はアルコールは、以下の方法を用いて中空糸膜に含有させることができる。
例えば、中空糸膜型血液処理器を組み立てた後、炭素数４以下のケトン及び／又はアルコールの蒸気雰囲気下において乾燥させる方法が挙げられる。
【００５９】
＜血液処理装置の滅菌工程＞
血液処理器に対して、滅菌処理を施すことが好ましい。滅菌方法としては、放射線滅菌法、蒸気滅菌法等が挙げられる。
脂溶性ビタミンを含む中空糸膜は、極度な加熱により中空糸破損を起こすリスクが生じるため、放射線滅菌法が好ましい。放射線滅菌法には、電子線、ガンマ線、エックス線等を用いることができる。放射線の照射線量は、γ線や電子線の場合は、好ましくは１５ｋＧｙ以上５０ｋＧｙ以下であり、より好ましくは２０ｋＧｙ以上４０ｋＧｙ以下である。
【実施例】
【００６０】
以下に実施例及び比較例を示し、本発明を具体的に説明するが、本発明はこれらの実施例に限定されるものではない。なお、本実施例で用いた測定方法は以下のとおりである。
【００６１】
＜乾燥状態の中空糸膜を含水させるときの含水飽和到達時点での分離機能表面に存在する水に占める中間水の存在比率の算出＞
当該中間水の存在比率の算出は（１）ＩＲ測定、（２）含水飽和到達時点の決定、（３）ケモメトリックスによるデータ解析の手順で行った。
【００６２】
（１）  ＩＲ測定
表１記載の条件にて時間分解ＩＲ測定を実施した。サンプリングの手順は以下の通りとした。中空糸膜の内表面を蒸留水で１．５ｍ2あたり１００ｍＬ／ｍｉｎで５分間洗浄したのち、中空糸膜の外表面を５００ｍＬ／ｍｉｎで２分間洗浄することにより、プライミングを行った。プライミング後の血液処理器を分解してサンプリングした中空糸膜（試料）はあらかじめ凍結乾燥し、温度２３℃、湿度５０％の恒温恒湿室に２４時間以上静置し、平衡水分率に達したもの（「乾燥状態」とする。）を測定に供した。
１）直径４０ｍｍφのＫＩＲＩＹＡＭＡろ紙（Ｎｏ．５Ｃ，  保留粒子１μｍ）を１／８の扇型にカットした。
２）試料を剃刀で開き、中空糸膜の内表面を上向きにし、図１のようにろ紙の上に置いた。
３）ＡＴＲ結晶を分離機能表面に接触させ、扇型のろ紙の円弧側の端に、マイクロシリンジを用い、蒸留水を１３〜１５μＬ滴下し、水が中空糸膜に浸透し、ＯＨピークが飽和する時点以降まで、時間分解ＩＲ測定を実施した。
【００６３】
【表１】
2015116214.tif 000003
【００６４】
測定に際しては、ＡＴＲ結晶と試料との接触状態を確認するために、ポリスルホン系樹脂由来のベンゼン環（１４８５ｃｍ-1付近）の強度が０．１以上であることを確認した。
なお、ＯＨピークが飽和する時点とはポリスルホン系樹脂のベンゼン環（１４８５ｃｍ-1付近）のピーク強度に対して、水酸基由来（３０００〜３７００ｃｍ-1）のピーク強度の増加が観察されなくなった時点である。
（２）  含水飽和到達時点の決定
得られたスペクトルデータをポリスルホン系樹脂由来のベンゼン環（１４８５ｃｍ-1付近）の強度で規格化した。２７００ｃｍ-1と３８００ｃｍ-1でベースラインを設定し、水酸基のピーク面積を算出した。
時系列の水酸基面積強度データに対し前後各４点を含む９点のデータの平均値としてスムージング処理を実行した。スムージング処理後のデータ点に対して、そのデータ点を含めて以前のデータ１０点の平均の傾き（増加率）が０以下になった点を含水飽和到達時点と決定した。
なお、傾きが０になった点以降、３０点（６ｓ）の間に５％以上面積増加が認められた場合は、飽和に達していないと判断し、さらに以降のデータで、上記条件を満たす点を含水飽和到達時点と決定した。
【００６５】
（３）  ケモメトリックスによるデータ解析
解析方法の基本は、ａｌｔｅｒｎａｔｉｎｇ  ｌｅａｓｔ  ｓｑｕａｒｅ（ＡＬＳ）法と呼ばれるケモメトリックスの手法の一つを用いて、下記のソフト及び計算機を用いた。
計算に用いたソフト：Ｍａｔｈｗｏｒｋｓ  （Ｎａｔｉｃｋ，  ＭＡ）  ＭＡＴＬＡＢ  ｖｅｒ．  Ｒ２００８ａ
計算機：富士通  ＦＭＶ  ＬＩＦＥＢＯＯＫ
具体的な手順を以下に説明する。
０．２秒ごとに測定したスペクトルから１５５０〜１８００ｃｍ-1及び２７００〜３８００ｃｍ-1まで波数毎の強度（３．８５８ｃｍ-1ごと、計３５１点数になる）を行に格納し、０．２秒ごとに測定したスペクトルを列に並べて実験スペクトル行列Ａを作成した。一例を図２に示す。
次にこのスペクトル行列Ａを、不凍水（本実施例では、分光学的に水素結合領域を検出しているので、「束縛水」として以下記載する。）、中間水、自由水の３つの化学成分、及び差分スペクトルからなる４成分（純スペクトル行列Ｋ）と、それぞれに対応した濃度行列Ｃとに分解を行なった。その際、分解を一意的に達成できるように、行列に制限を設けた。ＡＬＳ法では、純スペクトル及び濃度行列は絶対に負の要素をもたない、という非負条件を科すことで、スペクトル分解を行なった。これは、吸収スペクトルや濃度は負にはならないという根拠に基づく。妥協解計算の過程では負の値が現れたとき、強制的にこれをゼロに置き換えて回帰計算を繰り返し、すべての行列要素が非負条件を満足するように収束させることによってスペクトル解、Ｃ及びＫを求めた。
Ａ＝ＣＫ                                          計算式（１）
１回目の測定スペクトルをＡ1，２回目の測定スペクトルをＡ2，・・・測定開始からの時間ｔのスペクトルをＡtと表し、束縛水、中間水、自由水及び差分スペクトルをＫ1，Ｋ2，Ｋ3，Ｋ4と置き（この時点ではＫ1，Ｋ2，Ｋ3，Ｋ4のどれがどの成分かは不明）、測定開始からの時間ｔでの４つの成分の濃度比をＣ1t，Ｃ2t，Ｃ3t，Ｃ4tとおくと、計算式（１）は下記計算式（２）のように表せる。
【００６６】
【数１】
2015116214.tif 000004
【００６７】
計算式（２）の行列Ｃに乱数を発生させ、濃度は負にはならないという非負条件より、負の値は０と置き換えた上で、スペクトルＫ1，Ｋ2，Ｋ3，Ｋ4を求めた。次に、スペクトルは負にならないという非負条件があるので、スペクトルＫの負の値をもつ成分を０で置き換え、Ｃを求めた。さらに、このＣから非負条件を科して、Ｋを求めた。ＫとＣのすべての成分が０以上になるまで、この操作を繰り返し、解を求めた。
得られた、Ｋ，Ｃから、濃度がほとんどゼロになっているものが差分スペクトルであり、それ以外の３つのスペクトルのうち、１５５０〜１８００ｃｍ-1に大きなピークを持ち、かつ、３１００〜３５００ｃｍ-1にほとんどピークを持たないものを束縛水、３４００ｃｍ-1付近にピークを持つものを中間水、３２００、３４００ｃｍ-1にピークを持つ幅広いピークを自由水と帰属した。
飽和到達点から６秒間（３０測定点）のＣ1t，Ｃ2t，Ｃ3t，Ｃ4tより、差分スペクトル分を差し引いて再度濃度比の計算を行い、束縛水、中間水、自由水のそれぞれの濃度の平均値を算出し、中間水の存在比率を求めた。
【００６８】
＜水分率の測定＞
中空糸膜の水分率は、プライミングなどの前処理なく血液処理器を分解してサンプリングした中空糸膜（試料）約１ｇをサンプリングし、正確に秤量した。その後、６０℃×１２ｈｒにて真空乾燥を行ったのち、秤量し、質量減量分を水分として水分率を算出した。乾燥前質量をＷ1、乾燥後質量をＷ2とすると、水分率Ｗ（％）は、下記計算式（３）で表される。
充填水によって湿潤化された血液処理器を分解してサンプリングした中空糸膜は中空内部に水分が含まれているが、この水分質量もＷ1として計算した。
【００６９】
【数２】
2015116214.tif 000005
【００７０】
＜中空糸膜表面に存在する脂溶性ビタミン量＞
血液処理器を分解して中空糸膜を採取し、水洗した後、４０℃で真空乾燥した。乾燥後の中空糸膜表面の面積として０．２ｍ2となるように中空糸膜をガラス瓶に秤取し、１質量％のトリトンＸ−１００（キシダ化学、化学用）水溶液を８０ｍＬ加え、室温で６０分間、超音波振動を加えながら、脂溶性ビタミンの抽出を行った。定量操作は、液体クロマトグラフ法により行い、脂溶性ビタミン標準溶液のピーク面積から得た検量線を用いて、抽出液の脂溶性ビタミン量を求めた。すなわち、脂溶性ビタミン量は、中空糸膜表面の面積が０．２ｍ2となる中空糸膜の平均値として求めることができる値である。
高速液体クロマトグラフ装置（ポンプ：日本分光ＰＵ−１５８０、検出器：島津ＲＩＤ−６Ａ、オートインジェクター：島津ＳＩＬ−６Ｂ、データ処理：東ソーＧＰＣ−８０２０、カラムオーブン：ＧＬ  Ｓｃｉｅｎｃｅｓ５５６）に、カラム（Ｓｈｏｄｅｘ  Ａｓａｈｉｐａｋ  ＯＤＰ−５０６Ｅ  ｐａｃｋｅｄ  ｃｏｌｕｍｎ  ｆｏｒ  ＨＰＬＣ）を取り付け、カラム温度４０℃において、移動相である高速液体クロマトグラフィー用メタノールを流量１ｍＬ／ｍｉｎで通液し、紫外部の吸収ピークの面積から脂溶性ビタミン濃度を求めた。この濃度から、抽出効率を１００％として、中空糸膜表面に存在する脂溶性ビタミン量（ｍｇ／ｍ2）を求めた。
滅菌処理により部分酸化した脂溶性ビタミン量も中空糸膜表面１ｍ2あたりの脂溶性ビタミン量に含めた。滅菌処理により部分酸化した脂溶性ビタミン量を定めるべく、予め検量線作成に用いる脂溶性ビタミンを空気中で５０ｋＧｙの放射線に当て、部分酸化した脂溶性ビタミンの吸収ピークを予め定めておき、面積計算に用いるピーク群に含め、加算した。
【００７１】
＜親水性ポリマー濃度の測定＞
血液処理器から中空糸膜を採取し、繊維軸に沿って切り開いて分離機能表面を露出させ、Ｘ線光電子分光法により、下記条件にて分離機能表面における親水性ポリマーの濃度を測定した。
測定装置        ：サーモフィッシャー  ＥＳＣＡＬＡＢ２５０
励起源          ：単色化ＡｌＫα  １５ｋＶ×１０ｍＡ
分析サイズ      ：長径約１ｍｍの楕円
光電子脱出角度  ：０°（分光器の軸が試料面対して垂直）
取込領域
Ｓｕｒｖｅｙ  ｓｃａｎ：０〜１，１００ｅＶ
Ｎａｒｒｏｗ  ｓｃａｎ：Ｃ１ｓ、Ｏ１ｓ、Ｎ１ｓ、Ｓ２ｐ、Ｎａ１ｓ
Ｐａｓｓ  Ｅｎｅｒｇｙ
Ｓｕｒｖｅｙ  ｓｃａｎ：１００ｅＶ
Ｎａｒｒｏｗ  ｓｃａｎ：２０ｅＶ
分離機能表面における親水性ポリマーの濃度は、ポリヒドロキシアルキルメタクリレートの場合は硫黄や窒素を含有しないので、硫黄量からポリスルホン系樹脂量由来の炭素及び酸素量を計算、窒素量からポリビニルピロリドンの由来の炭素及び酸素量を計算し、差分の炭素及び酸素量を親水性ポリマー由来として質量濃度換算した。多糖類のナトリウム塩の場合はナトリウム量から多糖類の量を計算し、構造によって窒素や硫黄量を計算して、差分の窒素や硫黄からポリビニルピロリドン及びポリスルホン系樹脂量を算出した。Ｘ線光電子分光法では、水素は検出されないので、計算から除外した。炭素量、酸素量、窒素量、硫黄量、ナトリウム量は、Ｃ１ｓ、Ｏ１ｓ、Ｎ１ｓ、Ｓ２ｐ、Ｎａ１ｓの面積強度から各元素の相対感度係数(Ｃ１ｓ：１．００、Ｏ１ｓ：２．７２、Ｎ１ｓ：１．６８、Ｓ２ｐ：１．９８、Ｎａ１ｓ：１０．２)を用いて相対量（ａｔｏｍｉｃ％）として測定した。
（分離機能表面における親水性ポリマーの質量濃度）／（分離機能表面におけるポリビニルピロリドンの質量濃度）として、分離機能表面における親水性ポリマーの存在量を求めた。
【００７２】
＜炭素数４以下のケトン及び/又はアルコールの濃度の測定＞
エアー回収によって血液処理器内の充填液を回収した後、得られた充填液を混合し、ガスクロマトグラフ（ＧＣ）により炭素数４以下のケトン及び／又はアルコールの濃度ｘ（％）を算出した。
その後、血液処理器を解体し、中空糸膜の束を２セット取り出し、まず一方の中空糸膜の束の質量を測定した。この質量を（Ｗ１）ｇとする。その後、Ｎ−メチル−２−ピロリドンを加え、攪拌し、溶解した後、ガスクロマトグラフ（ＧＣ）により炭素数４以下のケトン及び／又はアルコールの濃度ｙ（％）を算出した。また、取り出したもう一方の中空糸膜の束を真空乾燥機で恒量となるまで乾燥させ、乾燥後の質量を測定した。この質量を（Ｗ２）ｇとする。
水分を除いた中空糸膜の質量（Ｗ２）ｇ、中空糸膜内に含まれる水分量；Ｗ１−Ｗ２（＝Ｗ３）ｇより、充填液回収後の水分が含有された中空糸膜内の炭素数４以下のケトン及び／又はアルコール量（ＤＴ）ｇ、中空糸膜に含有される水分中に含まれる炭素数４以下のケトン及び／又はアルコール量（ＤＷ）ｇ、水分を除いた中空糸膜内に含有される炭素数４以下のケトン及び／又はアルコール量（ＤＨ）ｇを、下記計算式（４）〜（６）で算出した。
ＤＴ＝Ｗ１×ｙ／１００                                    計算式（４）
ＤＷ＝Ｗ３×ｘ／１００                                    計算式（５）
ＤＨ＝ＤＴ−ＤＷ                                          計算式（６）
前記のようにして算出したＤＨをＷ２で割ることにより、中空糸膜１ｇあたりの炭素数４以下のケトン及び／又はアルコールの量を算出した。
【００７３】
＜乳酸脱水素酵素（ＬＤＨ）活性の測定＞
中空糸膜の血液適合性は膜表面への血小板の付着性で評価し、膜に付着した血小板に含まれる乳酸脱水素酵素の活性を指標として定量化した。
生理食塩水（大塚生食注、大塚製薬）にて中空糸膜の内表面を蒸留水で１．５ｍ2あたり１００ｍＬ／ｍｉｎで５分間洗浄したのち、中空糸膜の外表面を５００ｍＬ／ｍｉｎで２分間洗浄することにより、プライミングを行った。プライミング後の血液処理器を分解して採取した中空糸膜を有効長１５ｃｍ、膜面積が５×１０-3ｍ2となるように両端をエポキシ樹脂で加工し、ミニモジュールを作成した。このミニモジュールに対し、生理食塩水１０ｍＬを中空糸膜の内表面側に流し洗浄した。その後、ヘパリン加人血１５ｍＬ（ヘパリン１０００ＩＵ／Ｌ）を１．３ｍＬ／ｍｉｎの流速で上記作製したミニモジュールに３７℃で４時間循環させた。生理食塩水によりミニモジュールの内側を１０ｍＬ、外側を１０ｍＬでそれぞれ洗浄した。洗浄したミニモジュールから長さ７ｃｍの中空糸膜を全体の半数本採取後、これを細断してＬＤＨ測定用のスピッツ管に入れたものを測定用試料とした。
次に、燐酸緩衝溶液（ＰＢＳ）（和光純薬工業）にＴｒｉｔｏｎＸ−１００（ナカライテスク株式会社）を溶解して得た０．５容量％のＴｒｉｔｏｎＸ−１００／ＰＢＳ溶液をＬＤＨ測定用のスピッツ管に０．５ｍＬ添加後、超音波処理を６０分行って中空糸膜に付着した細胞（主に血小板）を破壊し、細胞中のＬＤＨを抽出した。この抽出液を０．０５ｍＬ分取し、さらに０．６ｍＭのピルビン酸ナトリウム溶液２．７ｍＬ、１．２７７ｍｇ／ｍＬのニコチンアミドアデニンジヌクレオチド（ＮＡＤＨ）溶液０．３ｍＬを加えて反応させ、直ちにその０．５ｍＬを分取して３４０ｎｍの吸光度を測定した。残液をさらに３７℃で１時間反応させた後に３４０ｎｍの吸光度を測定し、反応直後からの吸光度の減少を測定した。同様に血液と反応させていない中空糸膜（ブランク）についても吸光度を測定し、下記計算式（７）により吸光度の差を算出した。本方法では、この減少幅が大きいほどＬＤＨ活性が高い、すなわち膜表面への血小板の付着量が多いことを意味する。尚、測定は３回行い、平均値として記載した。
Δ３４０ｎｍ＝（サンプルの反応直後吸光度−サンプルの６０分後吸光度）−（ブランクの反応直後吸光度−ブランクの６０分後吸光度）      計算式（７）
血液適合性が優れる中空糸膜としては、ＬＤＨ活性が４０以下のものが好ましい。
【００７４】
＜血液処理器の抗酸化能力測定＞
塩化第二鉄６水和物を純水に溶解し、０．３ｗ／ｖ％（溶液１００ｍＬ中の溶質の量（ｇ））水溶液を調製した。次いで、血液処理器を分解して中空糸膜を採取し、水洗した後、４０℃で真空乾燥した。乾燥後の中空糸膜１ｇと塩化第二鉄水溶液２０ｍＬとをガラス瓶に秤取し、６０ｍｍＨｇで１０分間脱泡した後、振とう下で３０℃×４時間インキュベートした（中空糸膜表面に存在する脂溶性ビタミンが鉄（ＩＩＩ）イオンを還元し、鉄（ＩＩ）が生じる。）。インキュベートした水溶液を２．６ｍＬ、エタノール０．７ｍＬ、別途調製した０．５ｗ／ｖ％の２，２’−ビピリジルエタノール水溶液０．７ｍＬを混合し、振とう下で３０℃×３０分間インキュベートした（鉄（ＩＩ）とビピリジルとが錯体を形成し、呈色する）。分光計を用いて、呈色した液の５２０ｎｍにおける吸光度を測定した。
中空糸膜の代わりに、濃度既知の脂溶性ビタミンエタノール溶液を用いて、同様のインキュベーション、呈色反応、吸光度の測定を行って、検量線を作成し、中空糸膜表面１ｍ2が発現する抗酸化能力を、脂溶性ビタミンの質量相当値として求めた（小数点以下第一位を四捨五入した）。
中空糸膜表面１ｍ2あたりの脂溶性ビタミンの質量相当値が１０（ｍｇ／ｍ2）以上の場合を抗酸化能力が良好であると判断して○とし、１０（ｍｇ／ｍ2）未満の場合を抗酸化能力が良好でないと判断して×とした。
【００７５】
＜血液処理器の抗酸化能力安定性測定＞
過酷な環境下で保存した際の、抗酸化能力の低下の防止効果について、以下の方法で評価した。製造直後の血液処理器、及び６０℃恒温槽の中で６日間保管した血液処理器のそれぞれの抗酸化力について、以下の方法により測定した。  また、測定した抗酸化力の値を用い、下記計算式（８）により、６０℃加熱による鉄還元活性保持率を算出した。
抗酸化性能安定性（％）＝（６０℃加熱処理品の抗酸化性能）／（製造直後品の抗酸化性能）×１００                                      計算式（８）
【００７６】
［実施例１］
製膜紡糸原液として、ポリスルホン（ソルベイ  Ｐ−１７００  溶解度パラメータδ  ９．９０）１７．５質量％、ポリビニルピロリドン（ビー・エー・エス・エフ  Ｋ９０）３．５質量％を、Ｎ，Ｎ−ジメチルアセトアミド７９．０質量％に溶解して均一な溶液とした。製膜紡糸原液中のポリスルホンに対するポリビニルピロリドンの混和比率は２０質量％であった。この製膜紡糸原液を６０℃に保ち、Ｎ，Ｎ−ジメチルアセトアミド５８．１質量％と水４１．９質量％との混合溶液からなる中空内液と共に、２重環状紡口から吐出させ、０．９６ｍのエアーギャップを通過させて７５℃の水からなる凝固浴へ浸漬し、８０ｍ／分にて巻き取った。巻き取った糸束を切断後、束の切断面上方から８０℃の熱水シャワーを２時間かけて洗浄することにより膜中の残溶剤を除去し、該膜をさらに乾燥することにより含水量が１％未満の乾燥膜を得た。
次に、乾燥後の膜を、液体の導入及び導出用の２本のノズルを有する筒状容器に充填して両端部をウレタン樹脂で包埋後、硬化したウレタン部分を切断して中空糸膜が開口した端部に加工した。この両端部に血液導入（導出）用のノズルを有するヘッダーキャップを装填し、膜面積が１．５ｍ2の血液処理器の形状に組み上げた。
次に、イソプロパノール５７質量％の水溶液に、α−トコフェロール（和光純薬工業  特級）を０．１１質量％溶解したコート液を、２４℃温度下で血液処理器の血液導入ノズルから中空糸膜の内表面側に１分間通液してα−トコフェロールを接触させた。その後、エアフラッシュして内空部の残液を除去した後、イソプロパノール雰囲気の２４℃の乾燥空気を３０分間通気して溶媒を乾燥除去することにより、α−トコフェロールを固定化した。
湿潤化工程として、抗酸化剤である亜硫酸水素ナトリウムを０．０６％含み、さらにｐＨ調整のための炭酸ナトリウムを０．０３％含む水溶液を血液処理器の血液側流路（内表面側）及び濾液側流路（外表面側）に充填し、各ノズルを密栓した状態でγ線を２５ｋＧｙ照射滅菌することにより、血液処理器を得た。
【００７７】
［実施例２］
コート液のα−トコフェロール（和光純薬工業  特級）の濃度を０．６４質量％に変更した以外は、実施例１と同じ方法により、実施例２の血液処理器を得た。
【００７８】
［実施例３］
製膜紡糸原液として、ポリスルホン（ソルベイ  Ｐ−１７００  溶解度パラメータδ  ９．９０）１７．５質量％、ポリビニルピロリドン（ビー・エー・エス・エフ  Ｋ９０）３．５質量％を、Ｎ，Ｎ−ジメチルアセトアミド７９．０質量％に溶解して均一な溶液とした。製膜紡糸原液中のポリスルホンに対するポリビニルピロリドンの混和比率は２０質量％であった。次に、中空内液として、ジメチルアセトアミド６０質量％水溶液に、ポリヒドロキシプロピルメタクリレート（アルドリッチ社製、重量平均分子量３３０，０００、溶解度０．１ｇ未満）を０．１質量％となるように溶解して作成した。製膜紡糸原液を６０℃に保ち、中空内液と共に、チューブインオリフィス型の紡糸口金から吐出させ、０．９６ｍのエアーギャップを通過させて７５℃の水からなる凝固浴へ浸漬し、８０ｍ／分にて巻き取った。巻き取った糸束を切断後、束の切断面上方から８０℃の熱水シャワーを２時間かけて洗浄することにより膜中の残溶剤を除去し、該膜をさらに乾燥することにより含水量が１％未満の乾燥膜を得た。
次に、乾燥後の膜を、液体の導入及び導出用の２本のノズルを有する筒状容器に充填して両端部をウレタン樹脂で包埋後、硬化したウレタン部分を切断して中空糸膜が開口した端部に加工した。この両端部に血液導入（導出）用のノズルを有するヘッダーキャップを装填し、膜面積が１．５ｍ2の血液処理器の形状に組み上げた。
次に、イソプロパノール５７質量％の水溶液に、α−トコフェロール（和光純薬工業  特級）を０．６４質量％溶解したコート液を、２４℃温度下で血液処理器の血液導入ノズルから中空糸膜の内表面側に１分間通液してα−トコフェロールを接触させた。その後、エアフラッシュして内空部の残液を除去した後、イソプロパノール雰囲気の２４℃の乾燥空気を３０分間通気して溶媒を乾燥除去することにより、α−トコフェロールを固定化した。
湿潤化工程として、抗酸化剤であるピロ亜硫酸ナトリウムを０．０６％含み、さらにｐＨ調整のための炭酸ナトリウムを０．０３％含む水溶液を血液処理器の血液側流路及び濾液側流路に充填し、各ノズルを密栓した状態でγ線を２５ｋＧｙ照射滅菌することにより、血液処理器を得た。
【００７９】
［実施例４］
コート液の溶媒をイソプロパノール５７質量％水溶液から、アセトン５０質量％水溶液に変更し、さらに乾燥時の溶媒をイソプロパノールからアセトンに変更した以外は、実施例１と同じ方法により、実施例４の血液処理器を得た。
【００８０】
［実施例５］
製膜紡糸原液として、ポリスルホン（ソルベイ  Ｐ−１７００  溶解度パラメータδ  ９．９０）１７．５質量％、ポリビニルピロリドン（ビー・エー・エス・エフ  Ｋ９０）３．５質量％を、Ｎ，Ｎ−ジメチルアセトアミド７９．０質量％に溶解して均一な溶液とした。製膜紡糸原液中のポリスルホンに対するポリビニルピロリドンの混和比率は２０質量％であった。この製膜紡糸原液を６０℃に保ち、Ｎ，Ｎ−ジメチルアセトアミド５８．１質量％と水４１．９質量％との混合溶液からなる中空内液と共に、２重環状紡口から吐出させ、０．９６ｍのエアーギャップを通過させて７５℃の水からなる凝固浴へ浸漬し、８０ｍ／分にて巻き取った。巻き取った糸束を切断後、束の切断面上方から８０℃の熱水シャワーを２時間かけて洗浄することにより膜中の残溶剤を除去し、該膜をさらに乾燥することにより含水量が１％未満の乾燥膜を得た。
次に、乾燥後の膜を、液体の導入及び導出用の２本のノズルを有する筒状容器に充填して両端部をウレタン樹脂で包埋後、硬化したウレタン部分を切断して中空糸膜が開口した端部に加工した。この両端部に血液導入（導出）用のノズルを有するヘッダーキャップを装填し、膜面積が１．５ｍ2の血液処理器の形状に組み上げた。
次に、イソプロパノール５７質量％の水溶液に、α−トコフェロール（和光純薬工業  特級）を０．６４質量％溶解したコート液を、２４℃温度下で血液処理器の血液導入ノズルから中空糸膜の内表面側に１分間通液してα−トコフェロールを接触させた。その後、エアフラッシュして内空部の残液を除去した後、イソプロパノール雰囲気の２４℃の乾燥空気を３０分間通気して溶媒を乾燥除去することにより、α−トコフェロールを固定化した。
湿潤化工程として、抗酸化剤であるピロ亜硫酸ナトリウムを０．０６％含み、さらにｐＨ調整のための炭酸ナトリウムを０．０３％含む水溶液を血液処理器の血液側流路及び濾液側流路に通液後エアフラッシュし、各ノズルを密栓した状態で電子線を２５ｋＧｙ照射滅菌することにより、血液処理器を得た。
【００８１】
［実施例６］
製膜紡糸原液として、ポリスルホン（ソルベイ  Ｐ−１７００  溶解度パラメータδ  ９．９０）１７．０質量％、ポリビニルピロリドン（ビー・エー・エス・エフ  Ｋ９０）４．０質量％を、α−トコフェロール（和光純薬工業  特級）０．５質量％、Ｎ，Ｎ−ジメチルアセトアミド７８．５質量％からなる均一な製膜紡糸原液を調製した。製膜紡糸原液中のポリスルホンに対するポリビニルピロリドンの混和比率は２４質量％であった。中空内液には、Ｎ，Ｎ−ジメチルアセトアミド３８質量％、イソプロピルアルコール４．０質量％水溶液を用い、製膜紡糸原液と共に、２重環状紡口から吐出させ、吐出した製膜紡糸原液を５０ｃｍ下方に設けた６０℃の水からなる凝固浴へ浸漬し、３０ｍ／分にて巻き取った。巻き取った糸束を切断後、束の切断面上方から８０℃の熱水シャワーを２時間かけて洗浄することにより膜中の残溶剤を除去し、該膜をさらに１２０℃で２分間乾燥した。さらに１８０℃の加熱水蒸気を導入し、０．５分間の加熱処理を行った後、中空糸膜にクリンプを付与した。
次に、乾燥後の巻き取った１００００本の中空糸膜の束を、液体の導入及び導出用の２本のノズルを有する筒状容器に充填して両端部をウレタン樹脂で包埋後、硬化したウレタン部分を切断して中空糸膜が開口した端部に加工した。この両端部に血液導入（導出）用のノズルを有するヘッダーキャップを装填し、膜面積が１．５ｍ2の血液処理器の形状に組み上げた。
湿潤化工程として、抗酸化剤であるピロ亜硫酸水素ナトリウムを０．０６％含み、さらにｐＨ調整のための炭酸ナトリウムを０．０３％含む水溶液を血液処理器の血液側流路及び濾液側流路に充填し、各ノズルを密栓した状態でγ線を２５ｋＧｙ照射滅菌することにより、血液処理器を得た。
【００８２】
［比較例１］
製膜紡糸原液として、ポリスルホン（ソルベイ  Ｐ−１７００  溶解度パラメータδ  ９．９０）１７．５質量％、ポリビニルピロリドン（ビー・エー・エス・エフ  Ｋ９０）３．５質量％を、Ｎ，Ｎ−ジメチルアセトアミド７９．０質量％に溶解して均一な溶液とした。製膜紡糸原液中のポリスルホンに対するポリビニルピロリドンの混和比率は２０質量％であった。この製膜紡糸原液を６０℃に保ち、Ｎ，Ｎ−ジメチルアセトアミド５８．１質量％と水４１．９質量％との混合溶液からなる中空内液とともに、２重環状紡口から吐出させ、０．９６ｍのエアーギャップを通過させて７５℃の水からなる凝固浴へ浸漬し、８０ｍ／分にて巻き取った。巻き取った糸束を切断後、束の切断面上方から８０℃の熱水シャワーを２時間かけて洗浄することにより膜中の残溶剤を除去し、該膜をさらに乾燥することにより含水量が１％未満の乾燥膜を得た。
次に、乾燥後の膜を、液体の導入及び導出用の２本のノズルを有する筒状容器に充填して両端部をウレタン樹脂で包埋後、硬化したウレタン部分を切断して中空糸膜が開口した端部に加工した。この両端部に血液導入（導出）用のノズルを有するヘッダーキャップを装填し、膜面積が１．５ｍ2の血液処理器の形状に組み上げた。
次に、湿潤化工程として、抗酸化剤であるピロ亜硫酸ナトリウムを０．０６％含み、さらにｐＨ調整のための炭酸ナトリウムを０．０３％含む水溶液を血液処理器の血液側流路及び濾液側流路に充填し、各ノズルを密栓した状態でγ線を２５ｋＧｙ照射滅菌することにより、血液処理器を得た。
【００８３】
［比較例２］
コート液のα−トコフェロール（和光純薬工業  特級）の濃度を３．６質量％に変更した以外は、実施例１と同じ方法により、比較例２の血液処理器を得た。
【００８４】
［比較例３］
製膜紡糸原液として、ポリスルホン（ソルベイ  Ｐ−１７００  溶解度パラメータδ  ９．９０）１７．５質量％、ポリビニルピロリドン（ビー・エス・エフ・エス  Ｋ９０）３．５質量％を、Ｎ，Ｎ−ジメチルアセトアミド７９．０質量％に溶解して均一な溶液とした。製膜紡糸原液中のポリスルホンに対するポリビニルピロリドンの混和比率は２０質量％であった。この製膜紡糸原液を６０℃に保ち、Ｎ，Ｎ−ジメチルアセトアミド５８．１質量％と水４１．９質量％との混合溶液からなる中空内液とともに、２重環状紡口から吐出させ、０．９６ｍのエアーギャップを通過させて７５℃の水からなる凝固浴へ浸漬し、８０ｍ／分にて巻き取った。巻き取った糸束を切断後、束の切断面上方から８０℃の熱水シャワーを２時間かけて洗浄することにより膜中の残溶剤を除去し、該膜をさらに乾燥することにより含水量が１％未満の乾燥膜を得た。
次に、乾燥後の膜を、液体の導入及び導出用の２本のノズルを有する筒状容器に充填して両端部をウレタン樹脂で包埋後、硬化したウレタン部分を切断して中空糸膜が開口した端部に加工した。この両端部に血液導入（導出）用のノズルを有するヘッダーキャップを装填し、膜面積が１．５ｍ2の血液処理器の形状に組み上げた。
次に、イソプロパノール５７質量％の水溶液に、α−トコフェロール（和光純薬工業  特級）を０．６４質量％溶解したコート液を、２４℃温度下で血液処理器の血液導入ノズルから中空糸膜の内表面側に１分間通液してα−トコフェロールを接触させた。その後、エアフラッシュして内空部の残液を除去した後、イソプロパノール雰囲気の２４℃の乾燥空気を３０分間通気して溶媒を乾燥除去することにより、α−トコフェロールを固定化した。
得られた中空糸膜を各ノズルを密栓した状態で大気雰囲気下においてγ線を１００ｋＧｙ照射滅菌することにより、血液処理器を得た。
【００８５】
実施例及び比較例で得られた血液処理器の評価方法に基づいて得られた結果について、表２に示す。
【００８６】
【表２】
2015116214.tif 000006
【００８７】
実施例１及び６と比較例１及び２とを比較する、または実施例５と比較例３を比較することにより、中空糸膜の表面に存在する脂溶性ビタミンが膜面積換算で１０ｍｇ/ｍ2以上３００ｍｇ／ｍ2以下であり、中空糸膜の水分率が１００質量％以上であり、中間水の存在比率が２０％以上であることにより、良好な血液適合性及び安定な抗酸化性能を示すことがわかった。
【産業上の利用可能性】
【００８８】
本発明によれば、良好な血液適合性及び安定な抗酸化性能を有する血液処理装置を提供することができる。本発明の血液処理装置は、血液浄化療法において産業上の利用可能性を有する。
【図１】
2015116214.tif 000007
【図２】
2015116214.tif 000008